(57)【要約】【課題】耐久性および耐衝撃性が高く、容易に清掃できる磁性体壁面用の保護シートを提供する。【解決手段】本発明に係る磁性体壁面用の保護シート１は、上述した課題を解決するために、ゴムシート２と、前記ゴムシートの裏面の少なくとも一部に設けられるマグネット３と、を備える。【選択図】図１
2020128018.tif 000002
【特許請求の範囲】
【請求項１】
ゴムシートと、
前記ゴムシートの裏面の少なくとも一部に設けられるマグネットと、を備えた磁性体壁面用の保護シート。
【請求項２】
前記ゴムシートは、合成ゴムと熱可塑性樹脂を主材とする硬化ゴムシートからなる請求項1に記載の磁性体壁面用の保護シート。
【請求項３】
前記ゴムシートのＤ形硬度計による硬度を６０〜８０とした請求項１または請求項２に記載の磁性体壁面用の保護シート。
【請求項４】
前記ゴムシートの厚さを２〜５ｍｍとした請求項１〜３のいずれかに記載の磁性体壁面用の保護シート。
【請求項５】
前記ゴムシートの表面に複数の凸部を有する請求項１〜４のいずれかに記載の磁性体壁面用の保護シート。
【請求項６】
前記磁性体壁面用の保護シートは、エレベータの壁面用の保護シートである請求項１〜５のいずれかに記載の磁性体壁面用の保護シート。
【発明の詳細な説明】
【技術分野】
【０００１】
本発明は、磁性体壁面用の保護シートに関する。
【背景技術】
【０００２】
エレベータ内部の壁面には、人や荷物の衝突による壁面の損傷を防止するために、保護シートが設けられることがある。特許文献１には、フェルトシートの裏面に設けたマグネットにより、エレベータの壁面に磁着する保護シートが開示されている。
【先行技術文献】
【特許文献】
【０００３】
【特許文献１】実開昭６２−１４００７５
【発明の概要】
【発明が解決しようとする課題】
【０００４】
特許文献１の保護シートは、表面がフェルトであることから、衝突や摩耗によりフェルトが傷つきやすく耐久性が低かった。また、荷物等の衝突による損傷を防止するための十分な耐衝撃性を有していなかった。
さらに、フェルトの表面には汚れが付着しやすく、内部には花粉、ホコリ、ダニなどが溜まり易い。フェルトの内部に溜まった汚れを落とすことは非常に困難であるため、汚れた状態で長期間貼り付けられる場合が多く、衛生面で課題があった。
【０００５】
本発明はこのような事情を考慮してなされたもので、耐久性および耐衝撃性が高く、容易に清掃できる磁性体壁面用の保護シートを提供することを目的とする。
【課題を解決するための手段】
【０００６】
本発明に係る磁性体壁面用の保護シートは、上述した課題を解決するために、ゴムシートと、前記ゴムシートの裏面の少なくとも一部に設けられるマグネットと、を備える。
【発明の効果】
【０００７】
本発明に係る磁性体壁面用の保護シートにおいては、優れた耐久性および耐衝撃性を有し、容易に清掃することができる。
【図面の簡単な説明】
【０００８】
【図１】本実施形態の磁性体壁面用の保護シートを示す斜視図である。
【図２】図１に示す磁性体壁面用の保護シートの側面図である。
【図３】図１に示す磁性体壁面用の保護シートの裏面図である。
【図４】図１に示す磁性体壁面用の保護シートをエレベータの内壁面に取り付けた状態を示す図である。
【発明を実施するための形態】
【０００９】
本発明に係る磁性体壁面用の保護シートの一実施形態を図面に基づいて説明する。
【００１０】
図１は、本実施形態の磁性体壁面用の保護シート１を示す斜視図である。図２は、図１に示す磁性体壁面用の保護シート１の側面図である。
本実施形態における磁性体壁面用の保護シート１は、エレベータの内壁等の磁性体壁面に設置される保護シート１である。保護シート１は、磁性体壁面に対するマグネット３の磁着により、マグネット３を介してゴムシート２を磁性体壁面に固定できるとともに、磁性体壁面から取り外すことができる。
本実施形態に係る保護シート１は、ゴムシート２と、ゴムシート２の裏面の少なくとも一部に設けられるマグネット３から構成される。ゴムシート２の表面には複数の凸部４が形成されている。
【００１１】
ゴムシート２は、合成ゴムと熱可塑性樹脂を主材とする硬化ゴムシートからなるものであり、合成ゴム１００重量部に対して、熱可塑性樹脂１０〜５０重量部の配合とすることが好ましい。これは、合成ゴムの割合が前記配合より多くなると、硬度が不足して、強度が低下し、耐久性が悪くなり、他方、熱可塑性樹脂の割合が前記配合より多くなると硬度が高くなり過ぎ、シートの柔軟性が低下して施工性が悪くなるからである。
【００１２】
前記合成ゴムとしては、シンジオタクチック１，２−ポリブタジエンゴム、イソプレンゴム、クロロプレンゴム、アクリロニトリル−ブタジエンゴム、エチレンプロピレンゴム、スチレン−ブタジエン共重合体等が用いられるが、前記合成ゴムとして、シンジオタクチック１，２−ポリブタジエンゴムとスチレン−ブタジエン共重合体の配合物を、配合比１：０．２〜１：１の範囲で用いることが好ましい。これは、前記配合比よりスチレン−ブタジエンゴムの割合が大きくなると、ゴムシート２の強度が低下してしまうからである。
前記熱可塑性樹脂としては、ポリスチレン、ポリエチレン、ポリプロピレン等が用いられるが、成形加工性、剛性、コスト面より、ポリスチレンが好ましい。
【００１３】
ゴムシート２には、架橋剤を配合することが好ましい。架橋剤としては、有機過酸化物、硫黄等が用いられ、この架橋剤の配合は、前記合成ゴム１００重量部及び前記熱可塑性樹脂１０〜５０重量部の合計量に対し、０．２〜５重量部の配合とすることが好ましい。架橋剤の割合が前記配合より少ないと、架橋密度が低下し、ゴムシート２の強度、耐劣化性が低下するからである。また、架橋剤の割合が前記配合より多くなると、架橋密度が増すことで硬くなり、柔軟性が低下して、脆弱化するためである。
【００１４】
ゴムシート２のＤ形硬度計による硬度は、６０〜８０とすることが好ましい。これは、硬度が６０未満であると、耐摩耗性が低下し、８０を越えると、柔軟性が低下するためである。
【００１５】
ゴムシート２は、さらに、フィラー、老化防止剤等の薬品類および顔料を配合することが好ましい。フィラーとしては、たとえば、シリカ、炭酸カルシウム、クレー、木粉等を用いることができる。老化防止剤等の薬品類としては、たとえば、ポリエチレングリコール、ステアリン酸系、亜鉛華等や、ベンゾトリアゾール系、ヒンダートアミン系等を用いることができる。顔料としては、カーボンブラック、酸化チタン、オーカ等を用いることができる。この場合、前記合成ゴム１００重量部及び前記熱可塑性樹脂１０〜５０重量部の合計量に対し、フィラー１０〜５０重量部、老化防止剤等の薬品類０．５〜１０重量部、顔料１０重量部以下とすることが好ましい。
なお、前記フィラーとしては、シリカを用いることが好ましい。シリカの補強性により安定した強度が得られるからである。
【００１６】
また、ゴムシート２の厚さは、２〜５ｍｍとすることが好ましい。これは、厚さが２ｍｍ未満であると、剛性及び強度が低下し耐割れ性や耐亀裂性が落ち、厚さが５ｍｍを越えると、裁断等する際の施工性が低下するとともに、重量が増加することで垂直面に耐えられなくなるからである。
【００１７】
凸部４は、凸部４に対応する形状を有する成形型で材料を加熱・加圧することによりゴムシート２と一体的に成形される。荷物等の衝突時には、衝突物はまずゴムシート２の表面の凸部４の頂点で点接触することになる。これにより、点接触している凸部４が変形して力を吸収することになり、ゴムシート２および磁性体壁面の破損を防止することができる。
【００１８】
図１および図２の例において、凸部４は同一の大きさの四角錐形状であり、縦横に隣接して格子形状の目地を形成している。四角錐形状により勾配が設けられることによって、保護シート１を水洗いした場合には、ゴムシート２の表面に水滴が溜まりにくく、格子形状の目地により排水が促され乾燥しやすい。
【００１９】
図３は、図１に示す磁性体壁面用の保護シート１の裏面図である。
マグネット３は、シート状であっても塊状であってもよく、接着剤や粘着テープによってゴムシート２の裏面に貼り付けられる。図２および図３の例において、マグネット３はシート状であり、粘着テープによってゴムシート２の裏面の縁部と、縁部の内側に所定の間隔をあけて貼り付けられている。接着剤または粘着テープは、たとえば、ブチルゴム系、ウレタン系、エポキシ系を用いることができる。
【００２０】
マグネット３の厚さは、０．４〜３ｍｍとすることが好ましく、ゴムシート２にマグネット３を貼り付けた合計の厚さ（保護シート１の厚さ）が３〜６ｍｍになるよう調整することが好ましい。これは、保護シート１の厚さが３ｍｍ未満であると、シートの柔軟性が高くなる結果、磁性体壁面の不陸（凹凸）を吸収できなくなり、保護シート１の表面に凹凸が反映されてしまう。また、厚さが６ｍｍを超えると、重量の増加により垂直面の施工状態を保持できなくなるため、いずれの場合も仕上がり外観が悪化してしまうからである。
【００２１】
図４は、図１に示す磁性体壁面用の保護シート１をエレベータの内壁面に取り付けた状態を示す図である。保護シート１は、エレベータの乗りかごの横側および奥側の内壁面に設置されている。
【００２２】
このような本実施形態における保護シート１は、優れた耐衝撃性を有する。すなわち、本実施形態の保護シート１は、ゴムシート２自体が弾力性を有し、衝撃吸収材としての機能を発揮するが、ゴムシート２の表面に凸部４を設けたことにより、さらに優れた衝撃吸収性能を発揮することができる。
【００２３】
また、本実施形態における保護シート１は、硬化ゴムシートからなるものであるため、水洗いが可能であり容易に清掃することができる。保護シート１をエレベータ壁面の保護シートとして使用した場合の清掃方法としては、保護シート１をエレベータの壁面に取り付けた状態で水拭き等により清掃することもできるし、取り外して清掃することもできる。これにより、衛生的に保護シート１を長期間使用することができる。
【００２４】
本発明の保護シートは上記実施形態に限定されず、本発明の主旨を逸脱しない範囲において、種々の改良や変更を行うことができる。
たとえば、凸部４は、勾配を有する形状であればどのような形状でもよく、大きさおよび形状が異なっていてもよい。
【符号の説明】
【００２５】
１  保護シート
２  ゴムシート
３  マグネット
４  凸部
【図１】
2020128018.tif 000003
【図２】
2020128018.tif 000004
【図３】
2020128018.tif 000005
【図４】
2020128018.tif 000006